"金属カチオンで置換した白土を含む有害物質処理剤。前記金属カチオンがアルカリ金属又はアルカリ土類金属である請求項1に記載の有害物質処理剤。前記アルカリ金属がナトリウムである請求項2に記載の有害物質処理剤。前記アルカリ金属がリチウムである請求項2に記載の有害物質処理剤。前記アルカリ金属がカリウムである請求項2に記載の有害物質処理剤。前記白土が酸性白土又は活性白土である請求項1~5のいずれか1に記載の有害物質処理剤。前記金属カチオンの含有量が05~60重量である請求項1~6のいずれか1に記載の有害物質処理剤。白土を、アルカリ金属塩及び/又はアルカリ土類金属塩を含む水溶液でイオン交換することで得られるアルカリ金属及び/又はアルカリ土類金属で置換した白土を含む有害物質処理剤の製造方法。前記白土が酸性白土又は活性白土である請求項8に記載の処理剤の製造方法。前記アルカリ金属塩が塩化ナトリウムである請求項8又は9に記載の処理剤の製造方法。前記アルカリ金属塩が塩化リチウムである請求項8又は9に記載の処理剤の製造方法。前記アルカリ金属塩が塩化カリウムである請求項8又は9に記載の処理剤の製造方法。請求項1~7のいずれか1に記載の有害物質処理剤を、金属を含む溶液に接触させることにより、該溶液中の金属を除去することを特徴とする有害物質処理方法。本発明は、上記の従来技術の問題を解決すべく、製造容易かつ低コストの有害物質、特に重金属、芳香族化合物の除去能を有する材料を提供することを課題とした。本発明者らは、上記課題を解決するために鋭意研究を重ねた結果、金属カチオンで置換した白土金属カチオン置換白土と称する場合がある、特にナトリウムイオンで置換した白土ナトリウムイオン置換白土と称する場合がある、リチウムイオンで置換した白土リチウムイオン置換白土と称する場合がある及びカリウムイオンで置換した白土カリウムイオン置換白土と称する場合があるが優れた金属、芳香族化合物の吸着能力を有することを見出して、本発明を完成した。つまり、本発明は、以下の通りである。1.金属カチオンで置換した白土を含む有害物質処理剤。2.前記金属カチオンがアルカリ金属又はアルカリ土類金属である前項1に記載の有害物質処理剤。3.前記アルカリ金属がナトリウムである前項2に記載の有害物質処理剤。4.前記アルカリ金属がリチウムである前項2に記載の有害物質処理剤。5.前記アルカリ金属がカリウムである前項2に記載の有害物質処理剤。6.前記白土が酸性白土又は活性白土である前項1~5のいずれか1に記載の有害物質処理剤。7.前記金属カチオンの含有量が05~60重量である前項1~6のいずれか1に記載の有害物質処理剤。8.白土を、アルカリ金属塩及び/又はアルカリ土類金属塩を含む水溶液でイオン交換することで得られるアルカリ金属及び/又はアルカリ土類金属で置換した白土を含む有害物質処理剤の製造方法。9.前記白土が酸性白土又は活性白土である前項8に記載の処理剤の製造方法。10.前記アルカリ金属塩が塩化ナトリウムである前項8又は9に記載の処理剤の製造方法。11.前記アルカリ金属塩が塩化リチウムである前項8又は9に記載の処理剤の製造方法。12.前記アルカリ金属塩が塩化カリウムである前項8又は9に記載の処理剤の製造方法。13.前項1~7のいずれか1に記載の有害物質処理剤を、金属を含む溶液に接触させることにより、該溶液中の金属を除去することを特徴とする有害物質処理方法。本発明の一部であるナトリウムイオン置換白土、リチウムイオン置換白土又はカリウムイオン置換白土を含む有害物質処理剤の重金属除去能は、酸性白土の重金属除去能と比較して、優れていた。さらに、該処理剤の芳香族化合物除去能は、酸性白土の芳香族化合物除去能と比較して、優れていた。ごみ処理用浄化材料として酸性白土の代わりに、本発明の金属カチオン置換白土を含む有害物質処理剤を使えば、重金属、芳香族化合物の除去率を向上させることができ、ごみ処理にかかる費用を軽減できる。本発明の金属カチオンで置換した白土を含む有害物質処理剤本発明の金属カチオンで置換した白土を含む有害物質処理剤以後、本発明の有害物質処理剤と称する場合があるは、選択的に、金属特に重金属、芳香族化合物を吸着する性質を有する。なお、本発明の有害物質は、金属特に重金属、π結合を有する有機化合物{特に、芳香族化合物より詳しくは、ダイオキシン類}等の環境及び/又は生体に悪影響を及ぼす物質を意味する。本発明で使用する白土本発明で使用する白土は、酸性白土又は活性白土のいずれでも良い。本発明で使用する酸性白土の組成は、通常のモンモリロナイト族粘土鉱物の組成とは異なり、SiO2含有量が比較的多く、Al2O3含有量が比較的少ない。例えば、本発明で使用する酸性白土は、山形県で産出される酸性白土を使用することが好ましい。活性白土は、酸性白土を硫酸等で処理したもので、油脂精製脱色剤として工業的に広く利用されている。金属カチオン本発明の金属カチオンは、アルカリ金属カチオン及びマグネシウムを含むアルカリ土類金属カチオンに属するいずれかのイオンを使用することができる。好ましい金属カチオンは、以下の通りである。特に好ましい金属カチオンは、ナトリウムイオン、リチウムイオン、カリウムイオンである。1カリウムイオン、2ルビジウムイオン、3カルシウムイオン、4マグネシウムイオン、5ナトリウムイオン、6リチウムイオン。なお、上記の金属カチオンを混合して使用することもできる。すなわち、本発明の金属カチオンで置換した白土を含む有害物質処理剤は、上記記載のイオン又はそれらの混合で置換したものが好ましい。金属カチオンで置換した白土の製造方法酸性白土は、SiO4四面体層-AlO6八面体層-SiO4四面体層から成る三層構造を基本構造とし、このような三層構造が数枚積層した微小な単結晶の集合体である。また、このような三層構造の積層層間に、Ca、K、Na等のカチオンとそれに配位している水分子が存在している。本発明の金属カチオン置換白土の製造方法は、上記の白土の細孔内のカチオンを目的の金属カチオン、アルカリ金属カチオン及び/又はアルカリ土類金属カチオンに置換することができれば特に限定されない。例えば、粉末状にした白土を、金属カチオン、アルカリ金属カチオン及び/又はアルカリ土類金属カチオンを含んだ水溶液中に入れ、好ましくは攪拌することにより細孔内のイオンと水溶液中の金属カチオンとのイオン交換を促進させ、その後該白土を水洗、乾燥することにより金属カチオン置換白土を製造することができる。ナトリウムイオン置換白土の製造方法本発明のナトリウムイオン置換白土の製造方法は、例えば以下の方法が挙げられるが、特に限定されない。酸性白土10gを05Mの塩化ナトリウム水溶液100cm3中で8時間攪拌し、固液分離後、洗浄、乾燥により得る。ナトリウムイオン置換白土の組成本発明のナトリウムイオン置換白土の金属カチオンの含有量重量は、05~60、好ましくは10~55、より好ましくは20~50である。また、本発明のナトリウムイオン置換白土の組成は、Na型モンモリロナイトの組成とは明らかに異なる。例えば、ナトリウムイオン置換白土の組成中のCaO濃度重量は、005~050、好ましくは010~040、より好ましくは015~030である。一方、Na型モンモリロナイトの組成中のCaO濃度重量は、一般には、051以上である。また、本発明のナトリウムイオン置換白土の組成中のSiO2濃度重量は、600~900、好ましくは630~800、より好ましくは650~750である。一方、Na型モンモリロナイトの組成中のSiO2濃度重量は、一般には、590以下である。加えて、本発明のナトリウムイオン置換白土の比表面積は、Na型モンモリロナイトの比表面積とは明らかに異なる。ナトリウムイオン置換白土の比表面積m2g1は、500~1200、好ましくは600~1100、より好ましくは700~1000である。一方、Na型モンモリロナイトの比表面積m2g1は、100~300である。本発明で処理する媒体本発明の有害物質処理剤を用いて処理する媒体は、処理する有害物質によって異なる。重金属を処理する場合には、媒体は好ましくは、液体である。例えば、水溶性排出物、特に一般あるいは産業廃棄物に由来する水溶性排出物を対象とするが、特に限定されない。より詳しくは、廃棄物、特に家庭の塵埃、産業廃棄物又は病院廃棄物の焼却から生じる燃焼飛灰の洗浄からの水溶液、土壌から流出した水溶液、又は、土壌の洗浄からの水溶液で形成される水溶性排出物が媒体である。また、ごみ焼却飛灰の空気中への飛散を抑えるため、該飛灰に適当量の水を加えるので、該飛灰から溶出する重金属を水溶性排出物とすることができる。芳香族化合物を処理する場合には、媒体は好ましくは、気体である。例えば、有機物質を含むゴミから排出するガスを対象とするが、特に限定されない。より詳しくは、廃棄物、特に家庭の塵埃、産業廃棄物又は病院廃棄物の焼却から生じるガスが媒体である。処理する媒体に含まれているアンモニアおよび金属処理する媒体に含まれているアンモニアおよび金属、特に重金属としては、カドミウム、クロム、コバルト、銅、スズ、マンガン、水銀、ニッケル、鉛、タリウム、銀、亜鉛、鉄、セシウムからの金属から1以上選ばれるものを例示することができる。特に本発明の処理剤で処理する重金属としては、ニッケル、亜鉛、カドミウム及び鉛である。なお、除去しようとする重金属は、通常、イオンの形態、特にそのそれぞれの陽イオンの形態例えば、Cr3、Cu2、Ni2、Fe2、Fe3、Cd2、Hg2、Pb2、Zn2又はCsをなす。処理する媒体に含まれているπ結合を有する有機化合物処理する媒体、特にガス状の媒体に含まれているπ結合を有する有機化合物、特に芳香族化合物としては、トルエン、トリフェニルメタン、ベンゼン、フェノール、ナフタレン等を例示することができる。また、いわゆるダイオキシン類であるポリ塩化ジベンゾパラジオキシン特に2378テトラクロロジベンゾ14ジオキシン特に2378テトラクロロジベンゾフラン、ポリ塩化ビフェニルも例示することができる。本発明の有害物質処理剤では、下記実施例4から明らかなように、NaMMTでは極僅かしか吸着することができなかったベンゼンを吸着除去できた。さらに、該処理剤の吸着除去能力は、酸性白土ACと比較して、高い。本発明の有害物質処理剤の使用方法本発明の有害物質処理剤の使用方法は、以下を例示することができるが、特に限定されない。重金属を除去する場合1金属カチオンで置換した白土の粉末を、除去対象の金属を含む溶液に添加、攪拌することにより、該金属を吸着させる。さらに、使用済み粉末を該溶液から固液分離することにより、該溶液から該金属を除去する。2金属カチオンで置換した白土の粉末を、カラムに充填する。さらに、除去対象の金属を含む溶液を該カラムに通して、該金属を該溶液から分離する。3金属カチオンで置換した白土の粉末と除去対象の金属を含む固体とを水中で混合し、該固体から溶出する該金属を該白土で吸着除去する。芳香族化合物を除去する場合1金属カチオンで置換した白土の粉末を、除去対象の芳香族化合物を含むガスに接触させることにより、該芳香族化合物を吸着させる。さらに、使用済み粉末を該ガスから分離することにより、該ガスから該芳香族化合物を除去する。2金属カチオンで置換した白土の粉末を、カラムに充填する。さらに、除去対象の芳香族化合物を含むガスを該カラムに通して、該芳香族化合物を該ガスから分離する。加えて、使用済の有害物質処理剤を高濃度のNaClで洗浄することにより、ナトリウムイオン置換白土に再生でき、再利用することができる。また、本発明の有害物質処理剤の使用時における条件として、常温又は常圧条件下で行うことができる。さらに、本発明の有害物質処理剤は、有害な物質を含んでいないので、特別な施設内で使用する必要がない。以下に本発明を実施例により具体的に説明する。なお、これらの実施例は本発明を説明するためのものであって、本発明の範囲を限定するものではない。アルカリ金属イオン置換白土の特性評価リチウムイオン置換白土、ナトリウムイオン置換白土、カリウムイオン置換白土の構造及び組成を、酸性白土及びNa型モンモリナイトと比較して、評価した。詳細を以下に示す。使用した酸性白土酸性白土ACは、山形県鶴岡市産の水澤化学工業株社製品を使用した。より詳しくは、ACは、解砕後、110°Cで乾燥することで調製した。使用したNa型モンモリナイト使用したNa型モンモリナイトNaMMTは、クリミネ工業株社製品を使用した。より詳しくは、NaMMTは、解砕後、110°Cで乾燥することで調製した。使用したアルカリ金属イオン置換白土の製造使用したリチウムイオン置換白土LiACは、段落0027のAC10gを05MのLiCl水溶液100cm3中で8時間攪拌し、固液分離、脱イオン水で洗浄後,110°Cで乾燥することで調製した。使用したナトリウムイオン置換白土NaACは、段落0027のAC10gを05MのNaCl水溶液100cm3中で8時間攪拌し、固液分離、脱イオン水で洗浄後,110°Cで乾燥することで調製した。使用したカリウムイオン置換白土KACは、段落0027のAC10gを05MのKCl水溶液100cm3中で8時間攪拌し、固液分離、脱イオン水で洗浄後,110°Cで乾燥することで調製した。構造及び組成の評価AC、LiAC、NaAC、KAC及びNaMMTに関し、化学組成は蛍光X線分析法XRF及び熱分析法TGにより、比表面積はBET法により、結晶相は粉末X線回折法XRD;CuKα線使用により、評価した。なお、化学組成の測定で使用したXRF及びTGの条件、並びに比表面積の測定で使用したBET法の条件は、以下の通りである。1.XRFZSXPrimusリガク、線源;RhKα、電圧;50kV、電流;30mA2.TGThermoPlusリガク、測定温度範囲;室温~1000°C、昇温速度;1°Cmin、標準試料;αAl2O33.BET法BELSORP18SP日本ベル、前処理;200°C12h、測定温度;77K、吸着種;窒素、窒素吸着等温線から算出ACa、LiACb、NaACc、KACd及びNaMMTeのXRDパターンを図1に示す。ACは、脱色性能を担うモンモリロナイト系化合物を主成分とし、αクリストバライト及びα石英の混合物と同定した。ACに関し、001ピークは、NaMMTの001ピークと比較すると、強度が弱く、ブロードであり、さらに僅かに低角度側にシフトしている。よって、ACの底面間隔は約d153nmと算出した。LiACに関し、001ピークは、NaMMTの001ピークと比較すると、強度が非常に弱く、ブロードになり、高角側にシフトしている。よって、LiACの底面間隔は約d107nmと算出した。このLiACの底面ピーク以外には、ACと比較して変化がなかった。NaACに関し、001ピークは、NaMMTの001ピークと比較すると、強度が非常に弱く、ブロードになり、高角側にシフトしている。よって、NaACの底面間隔は約d101nmと算出した。このNaACの底面ピーク以外には、ACと比較して変化がなかった。さらに、水に入れたNaACは膨潤性を示した。この膨潤性の発現は,NaCl処理により、Naがモンモリロナイト相の層間に挿入されたことを示唆する。KACに関し、001ピークは、NaMMTの001ピークと比較すると、強度が非常に弱く、ブロードになり、高角側にシフトしている。よって、KACの底面間隔は約d107nmと算出した。このKACの底面ピーク以外には、ACと比較して変化がなかった。XRF法及びTG法によるAC、NaAC、KAC及びNaMMTの組成分析結果を表1に示す。NaACの組成を、ACと比較すると、Na2O量が顕著に増加し、CaO量が顕著に減少し、他の成分についてはMgOが僅かに減っている程度で減量は殆ど見られなかった。この結果は、NaCl処理により、主に層間のCa2がNaにイオン交換され、NaMMTのように層間イオン種がNaになったことを示す。NaACの組成にClが検出されるのは、NaCl処理によるためと考えられる。KACの組成を、ACと比較すると、K2O量が顕著に増加し、CaO量が顕著に減少し、他の成分についてはMgOが僅かに減っている程度で減量は殆ど見られなかった。この結果は、KCl処理により、主に層間のCa2がKにイオン交換され、層間イオン種がKになったことを示す。1000°Cまでの減量の序列はACNaMMTNaAC≒KACとなり,底面間隔値から予想される層間水量の序列に符合した。BET法により算出したAC、LiAC、NaAC、KAC及びNaMMTの比表面積は、それぞれ、80、91、84、97及び15m2g1となった。ナトリウムイオン置換白土の金属除去特性の評価段落0029で製造したNaACの金属除去速度及び金属除去能を評価した。なお、ごみ焼却飛灰の組成分析結果を参考にして、除去対象とする重金属をNiZnCd及びPbとした。測定条件は、室温及びバッチ法で行った。金属除去速度の測定約10~100ppmの塩化物水溶液MCl2:MCdNiPbZn100cm3に試料AC及びNaAC05gを加え、所定時間5分~24時間振とう器で攪拌した。攪拌後遠心分離器により固液分離を行い、ろ液中の重金属イオン及びNaACから脱離するイオンを原子吸光分析法AAで分析し、下記化1に記載の式1によりQe吸着量;mmolg1を算出した。なお、下記式1のCi及びCeは、それぞれ、初期濃度及び平衡濃度を意味する。また、VはMCl2水溶液の体積、Wは試料の質量を意味する。金属除去量の測定約10~1500ppmの塩化物水溶液MCl2:MCdNiPbZn100cm3に試料05gを加え、1時間振とう器で攪拌した。攪拌後遠心分離器により固液分離を行い、ろ液中の重金属イオン及びNaACから脱離するイオンを原子吸光分析法AAで分析し、段落0036と同様にQe吸着量;mmolg1を算出した。金属除去速度の測定結果11ppmのCdCl2水溶液及び54ppmのPbCl2水溶液に対するAC及びNaACの金属イオン除去挙動各試料のイオン吸着量の経時変化を図2に示す。すべての試料が、Cd2及びPb2を短時間に取り込み、定常状態に達した。Ni2Zn2に対しても短時間で反応が進行し、定常状態に達した図なし。以上により、吸着等温線測定のための試料と溶液との接触時間を1時間と決定した。これにより、金属除去量の測定における試料と溶液との接触時間を1時間とした。金属除去量の測定結果Ni2、Zn2、Cd2及びPb2に対するAC、NaACの吸着等温線を図3に示す。いずれの金属イオンに対しても選択的に取り込んだ。NaACは、いずれの高濃度の金属イオンに対してもACより強い選択性を示した。Ni2、Zn2、Cd2及びPb2に対するAC、NaACの低濃度域での吸着等温線を図4に示す。NaACは、いずれの低濃度の金属イオンに対しても選択的に取り込んだ。以上により、NaACは、低濃度域から高濃度域にわたり金属、特に重金属を選択的に吸着除去できる。リチウムイオン置換白土及びカリウム置換白土の金属除去特性の評価段落0029で製造したLiAC及びKACの金属除去能を評価した。除去対象とする重金属を最も重要なPbとした。測定条件は、室温及びバッチ法で行った。金属除去量の測定約10~1500ppmのPbCl2水溶液100cm3に試料05gを加え、1時間振とう器で攪拌した。攪拌後遠心分離器により固液分離を行い、ろ液中の鉛イオン及びLiAC、KACから脱離するイオンを原子吸光分析法AAで分析し、段落0036と同様にQe吸着量;mmolg1を算出した。金属除去量の測定結果Pb2に対するAC、LiAC、NaAC、KACの吸着等温線を図5{a;測定濃度域全体、b;低濃度域}に示す。いずれの金属イオン置換白土もPb2を選択的に取り込んだ。白土が天然資源であるため、ある程度のバラツキは見られるが、選択性の序列は、基本的にはNaACKACLiAC≒ACとなり、NaACは、低濃度域から高濃度域にわたりPb2に対して最も強い選択性を示したのに対し、LiACの選択性は、ACと同程度であった。以上により、NaACは、Pb2を最も選択的に吸着除去できる。金属イオン置換白土の芳香族化合物除去特性の評価段落0029で製造したLiAC、NaAC及びKACの芳香族化合物除去能を、AC及びNaMMTの芳香族化合物除去能と比較評価した。なお、π結合を有する化合物である芳香族化合物のベンゼンを除去対象とした。芳香族化合物除去量の測定各試料のベンゼン吸着量を以下の条件下でガス吸着測定器を用いて測定した。<測定条件>ガス吸着測定器:ベルソープ18日本ベル製試料量AC、LiAC、NaAC、KAC、NaMMT:01g前処理温度:200°C真空下前処理時間:12h以上吸着ガス:高純度ベンゼン吸着温度:25°C空気恒温槽温度:30°C吸着範囲:相対圧で03~09芳香族化合物除去量の測定結果AC、LiAC、NaAC、KACのベンゼンに対する吸着等温線を図6に示す。総ての試料でベンゼン吸着が見られたが、NaMMTではベンゼン吸着が極僅かであった。中でもKACが最も多くのベンゼンを吸着し、その吸着量は約40mLgであり、ACの吸着量の約4倍であった。特に、K及びNaで置換することにより、低圧力域低濃度域での吸着性能が向上した。これら試料のベンゼン吸着性能の序列は、KACNaACLiAC≧ACとなった。以上により、本発明の有害物質処理剤は、ACと比較して優れた芳香族化合物除去能を有する。総論上記実施例2~4により、ACをアルカリ金属型、特にNa型やK型に変換すると、重金属に対する取り込み量が増加し、さらにπ結合を有する化合物である芳香族化合物に対する吸着量も増加する。"